(57)【要約】      （修正有）【課題】基材となるハードボードの表面に化粧層となる薄厚のポリエステル樹脂層を一体的に塗着することにより安価な化粧板を提供する。【解決手段】曲げ強度２００ｋｇ／ｃｍ２以上となるハードボード２の基材上に、１００μｍ乃至１０００μｍの薄厚の表面が平滑なポリエステル樹脂層３を形成してなる化粧板１。ポリエステル樹脂層をポリエステルに酸化チタン、酸化亜鉛及び酸化錫の光触媒機能を有する粒子或いはリン酸チタニア系化合物の無光触媒機能を有する粒子の内の少なくとも１つ以上を混合してなる。【選択図】図１
0003137256.tif 000002
【実用新案登録請求の範囲】
【請求項１】
曲げ強度２００ｋｇ／ｃｍ２以上となるハードボードの基材上に、１００μｍ乃至１０００μｍの薄厚の表面が平滑なポリエステル樹脂層を形成してなることを特徴とする化粧板。
【請求項２】
ポリエステル樹脂層をポリエステルに酸化チタン、酸化亜鉛及び酸化錫の光触媒機能を有する粒子或いはリン酸チタニア系化合物の無光触媒機能を有する粒子の内の少なくとも１つ以上を混合してなることを特徴とする請求項１記載の化粧板。
【請求項３】
粒子径を５００μｍ以下としたことを特徴とする請求項２記載の化粧板。
【考案の詳細な説明】
【技術分野】
【０００１】
本考案は、ハードボードの表面に平滑なポリエステル樹脂層を形成した化粧板に関するものである。
【背景技術】
【０００２】
ハードボードは、木材の削片に薬品を添加し、破砕、加熱により繊維化したものを、熱圧して成型したものである。比重０．８以上で、曲げ強度２００ｋｇ／ｃｍ２以上の硬質繊維板である。
【０００３】
上記ハードボードは、その表面側に乾性油を浸漬或いは塗布して乾燥させることにより当該表面側に強度と平滑化とを持たせた製品としたり、化粧紙やビニール状のシート或いは下記文献１のようにフィルムを貼り付ける等して化粧板として採用されている。
【０００４】
しかし、上記一般的なハードボードは、脆く、また、応力割れを受けやすい欠点がある。更に、上記表面に化粧層を施した化粧ハードボードは、その基材となるハードボードと化粧層との膨張係数が大きく異なるため、分離しやすい欠点があった。また、フィルムを貼り付けたものは傷が付きやすいし、当該傷が拡大することも多く、更にその傷の補修は難しかった。
【０００５】
また、化粧層は白色系或いは黒色系とすることが多く、表面に付着する微細塵芥等の汚れの付着が目立ち、化粧層の掃除を頻繁に行う必要があった。
【特許文献１】実開昭６１−２０６４４３号公報
【考案の開示】
【考案が解決しようとする課題】
【０００６】
本考案は、上記欠点を解決したもので、強度を保った状態で基材となるハードボード上に化粧層となる薄厚のポリエステル樹脂層を一体的に塗着することにより表層が分離することのない安価な化粧板を提供するものである。また、上記ポリエステルに光触媒機能を有する材料を混合することにより防汚化粧板を提供するものである。
【課題を解決するための手段】
【０００７】
本考案は、曲げ強度２００ｋｇ／ｃｍ２以上となるハードボードの基材上に、１００μｍ乃至１０００μｍの薄厚の表面が平滑なポリエステル樹脂層を形成してなる化粧板を特徴とする。
【０００８】
また、上記ポリエステル樹脂層をポリエステルに酸化チタン、酸化亜鉛及び酸化錫の光触媒機能を有する粒子或いはリン酸チタニア系化合物の無光触媒機能を有する粒子の内の少なくとも１つ以上を混合してなる化粧板を特徴とする。
【０００９】
更に、上記粒子の粒子径を５００μｍ以下とした化粧板を特徴とする。
【考案の効果】
【００１０】
請求項１の考案により、表面を平滑とした外観の優れた化粧板を従来のつき板や合板に各種化粧材を貼着したものと比較して安価に提供することができ、且つ表層に自己接着性の良好な材料であるポリエステル樹脂を薄層として塗着することによりハードボード基材との分離を防止することが可能となった。
【００１１】
また、請求項２、３の考案により、微細塵芥等の汚れが表面に付着することを防止でき、常にきれいな状態での使用が可能となり、抗菌性及び防臭効果も期待できるようになった。
【００１２】
更に、本考案の化粧板は、家具の仕上板、棚或いはカウンター等の化粧を必要とする様々な箇所の仕上材として使用したり、酸化物により撥水性も期待でき、流し台や洗面化粧台、浴室内の棚等の水と接する様々な箇所での防水板として使用することが可能となった。
【考案を実施するための最良の形態】
【００１３】
以下、本考案を実施例に基づいて説明する。
【実施例１】
【００１４】
図１は、本考案の化粧板を示すもので、該化粧板１は、基材としてハードボード２を使用し、その表面側に仕上層としてポリエステル樹脂層３を塗着形成している。
【００１５】
上記基材となるハードボード２は、木材の削片に薬品を添加し、破砕、加熱により繊維化したものを、熱圧して成型したものである。比重０．８以上で、曲げ強度２００ｋｇ／ｃｍ２以上の硬質繊維板である。
【００１６】
また、上記仕上層となるポリエステル樹脂は、熱可塑性樹脂で、好ましくはポリエチレンテレフタレート、ポリプロピレンテレフタレート、ポリブチレンテレフタレート及びポリシクロヘキシルジメチレンテレフタレートのようなポリアルキリンテレフタレート樹脂並びにそれらの混合物等である。
【００１７】
また、１，４−シクロヘキサンジメタノールのシス或いはトランス異性体（或いはその混合物）を六炭素環ジカルボン酸と縮合させて製造したもの。更に、好ましいポリエステル樹脂として、１，４−シクロヘキサンジメタノールのシス及びトランス異性体の混合物とイソ及びテレフタル酸の混合物等から選ばれるものが最適である。
【００１８】
これらのポリエステル樹脂は、周知の方法で製造することができる。また、上記１，４−シクロヘキサンジメタノールテレフタレートは、例えばイーストマン・ケミカルプロダクツ社（Ｅａｓｔｍａｎ  Ｃｈｅｍｉｃａｌ  Ｐｒｏｄｕｃｔｓ  Ｃｏ．）より商品として入手することができる。
【００１９】
勿論、本考案に使用される好ましいポリエステル樹脂は、１，４−シクロヘキサンジメタノール及び少量の二官能性グリコールを六炭素環ジカルボン酸と縮合させて製造することができる。上記二官能性グリコールはエチレングリコール、ブチレングリコール等のような炭素原子２乃至１０或いはそれ以上を持つポリメチレングリコールを含むものである。
【００２０】
上記六炭素環残基に対してパラ位にカルボキシ基が配置されている六炭素環ジカルボン酸としての例は、テレフタル酸、トランス−ヘキサヒドロテレフタル酸、ｐ，ｐ′−スルホニル二安息香酸、４，４′−ジフェニル酸、４，４−ベンゾフェノンジカルボン酸、１，２−ジ（ｐ−カルボキシフェニル）エタン、１，２−ジ（ｐ−カルボキシフェノキシ）エタン、４，４′−ジカルボキシジフェニルエーテル等であり、及びこれらの混合物を含むものである。これらの酸の全ては、少なくとも一個の六炭素環１，５−或いは２，６−ナフタレンジカルボン酸を含むものである。六炭素環ジカルボン酸類は、好ましくはトランスシクロヘキサン核或いは少なくとも一個が普通のベンゼン状不飽和を持つ一個又は二個のベンゼン環を含む芳香族核を含有するものである。勿論、縮合或いは結合環が存在し得る。上記の全ての化合物は本考案の好ましい材料の範囲内に入るものである。
【００２１】
高分子量ポリエステル樹脂としては、テレフタル酸及びイソフタル酸のポリマー状グリコールエステルである。これらは公知の技術によって製造可能である。
【００２２】
上記ポリエステル樹脂をローラを使用して基材となるハードボード２上に均一且つ平滑な表面仕上層となるように塗着する。着色は顔料等により白、黒等適宜な色とすることができる。
【００２３】
上記ポリエステル樹脂は、基材となるハードボード２上に１００μｍ乃至１０００μｍの薄厚で塗着形成する。該ポリエステル樹脂の自己接着性と薄厚とすることによりポリエステル樹脂層の膨張率の影響を抑えることができ、ハードボード基材との分離及び当該層のひび割れを防止することができる。
【実施例２】
【００２４】
図２は、本考案の化粧板の他の実施例を示すもので、該化粧板４は、基材となるハードボード５の表面にポリエステル樹脂層６として上記実施例１と同一の材料となるポリエステル樹脂に光触媒機能を有する酸化物７としての材料として酸化チタン、酸化亜鉛及び酸化錫の内の少なくとも１つ以上を含む材料或いは無光触媒機能を有する酸化物としてリン酸チタニア化合物を混合する。
【００２５】
混合割合は、ポリエステル樹脂１００重量％に対し、酸化物５乃至２０重量％を混合する。上記酸化物は、１０μｍから５００μｍまでの粒子径のものが選択される。実施例１と同様、基材となるハードボード５の表面に１００μｍ乃至１０００μｍ厚のポリエステル樹脂層６を形成することになるので、その厚さに応じて上記酸化物の粒子径である１０μｍ乃至５００μｍの範囲内から適宜選択されることになる。
【図面の簡単な説明】
【００２６】
【図１】本考案の化粧板の断面図。
【図２】本考案の化粧板の他の実施例の断面図。
【符号の説明】
【００２７】
１、４      化粧板
２、５      ハードボード
３、６      ポリエステル樹脂層
７          酸化物
【図１】
0003137256.tif 000003
【図２】
0003137256.tif 000004